Brevet FR2954581A1 — publié le 20110624

PROCEDE DE REALISATION D'UN ELEMENT NON PLAN DOMAINE DE L'INVENTION La présente invention a trait à la réalisation d'éléments non plans, notamment des composants électroniques ou optiques. Elle trouve particulièrement application dans le domaine des capteurs d'images. ETAT DE LA TECHNIQUE Les imageurs électroniques comprennent usuellement un capteur d'image plan semi-conducteur réalisé en silicium selon la technologie CMOS ou CCD, et une optique qui forme une image de la scène observée sur le capteur d'image. 15 Toutefois, l'utilisation d'une simple lentille convergente en tant qu'optique n'est pas satisfaisante dans la mesure où l'image formée par une telle lentille n'est pas plane mais sphérique, phénomène connu sous le nom de « courbure de champ ». De fait, l'image projetée par une lentille convergente sur un capteur plan est soit nette au centre mais pas sur les bords ou l'inverse. Ceci explique notamment la fabrication d'optiques complexes, 20 formées de groupe de lentilles, ayant en outre subi des traitements de surface spécifiques afin de conformer les images qu'elles produisent au caractère plan du capteur. Cependant, même à l'heure actuelle, les optiques les plus complexes introduisent toujours un certain nombre d'aberrations, tant géométriques que chromatiques, au rang desquelles 25 figurent les distorsions en barillet et en coussinet, les aberrations sphériques (ou aberrations dites de « lumière diffuse »), le coma, l'astigmatisme, le vignettage, les éblouissements, la lumière parasite (reflet), ou encore les franges chromatiques. De telles aberrations nécessitent d'être corrigées, directement lors de la formation des 30 images par l'utilisation d'optiques complexes et encombrantes, et/ou a posteriori par la mise en oeuvre d'algorithmes de traitement d'images nécessitant d'importantes puissances de calcul. Ainsi, la nature plane des capteurs induit directement des aberrations et la correction de celles-ci implique des objectifs encombrants et couteux ainsi que des calculateurs puissants embarqués dans les caméras et les appareils photographiques numériques. 35 Une manière efficace de faire disparaître les erreurs induites par la courbure de champ est de modifier la forme du capteur d'image de façon à ce qu'il soit sensiblement de même forme que l'image formée par l'optique. Le fait de pouvoir courber le capteur permet donc, non seulement de corriger les aberrations, mais également de concevoir des caméras et des appareils photographiques compacts et bon marché et ne nécessitant pas de grandes puissances de calcul, le tout accompagnée d'une acuité visuelle augmentée pouvant aller jusqu'au 180° pour les objectifs de type « fish-eye ». On conçoit donc aisément l'intérêt de concevoir des capteurs courbés dans le domaine de la 10 formation d'image. Usuellement, les capteurs numériques, quelle que soit leur technologie (CCD ou CMOS pour le visible, à base de CdHgTe pour l'infrarouge, etc...), et leur configuration (monolithique, hybridé, etc...) comprennent un substrat dans lequel est formé un circuit de 15 lecture des pixels, ce substrat présentant une épaisseur de quelques dizaines de micromètres à plusieurs millimètres. Or, la réalisation d'un substrat courbé, ou plus généralement la réalisation d'un circuit souple, restent difficile pour de telles épaisseurs. En effet, courber un circuit plan présentant une épaisseur élevée (typiquement supérieure à 50 micromètres), et ayant donc une rigidité élevée, provoque des défauts nuisant à la qualité du circuit, comme par exemple des bourrelets, des fêlures, des déchirures, voire même la destruction de connexions et de composants électriques contenus dans le circuit. Pour éviter de tels inconvénients, il est possible de concevoir un circuit ayant une épaisseur très faible (typiquement inférieure à 50 micromètres pour un circuit en silicium), et par conséquent une grande souplesse, puis de coller celui-ci sur un support plus rigide présentant la courbure souhaitée. Toutefois, la colle présente souvent des défauts (bulles, inhomogénéités...) non contrôlables et non prévisibles qui se reportent sur le circuit aminci du fait de la faible épaisseur de ce dernier. La qualité finale du circuit est ainsi en grande partie aléatoire. 35 En outre, le collage sur une surface courbée est difficile car il est souhaitable de ne pas trop presser le circuit au risque de l'endommager, et d'autant plus difficile que ladite surface présente de nombreuses variations. Usuellement donc, le collage se restreint à une surface plane ou légèrement convexe. 20 25 30 EXPOSE DE L'INVENTION Le but de la présente invention est de proposer un procédé de réalisation d'un élément non plan permettant de modeler directement une surface non plane de celui-ci, même complexe, sur un support rigide. A cet effet, l'invention a pour objet la réalisation d'un élément non plan, qui, selon l'invention, comprend : ^ l'agencement d'un composant souple sur un support au moyen de colonnes d'hybridation, chaque colonne présentant une première hauteur et comprenant un volume de matériau de soudure formé entre deux surfaces mouillables par ledit matériau et entourées de zones non mouillables par celui-ci, les surfaces mouillables et le volume de matériau de soudure étant déterminés en fonction d'une seconde hauteur souhaitée pour le composant souple par rapport au support à l'endroit où est formée la colonne, de manière à ce que la colonne varie de la première hauteur à la seconde hauteur lorsque le volume de matériau est porté à une température supérieure ou égale à sa température de fusion ; et ^ le chauffage des volumes de matériau de soudure des colonnes à une température supérieure ou égale à la température de fusion dudit matériau de manière à faire fondre celui-ci. En d'autres termes, la technologie d'hybridation dite «flip-chip » est détournée de son utilisation initiale qui consiste à interconnecter deux éléments plans entre eux. Ainsi, le composant souple, comme par exemple un circuit de détection aminci, repose et est fixé sur des colonnes comprenant des moyens de réglage de leur hauteur, à savoir les surfaces mouillables et les volumes de matériau de soudure. En faisant varier la hauteur des colonnes sur lequel le composant souple repose et auxquelles il est soudé, ce dernier est alors déformé pour prendre le profil de surface souhaité par l'utilisateur. Non seulement, le composant souple est associé, via les colonnes, directement à un support qui peut être rigide, mais en outre, il est possible de créer simplement et de manière reproductible des surfaces non planes complexes en choisissant de manière approprié la hauteur des colonnes. 335 Par composant « souple », on entend ici un composant qui est capable de se déformer sous l'action de la variation de la hauteur des colonnes. En pratique par exemple, cette souplesse résulte de l'épaisseur du composant, et s'agissant du silicium, ce composant est d'une épaisseur maximum de 50 micromètres. Selon un premier mode de réalisation de l'invention, le procédé comprend la formation d'un composant épais et rigide destiné à devenir le composant souple par amincissement, et l'agencement du composant souple sur le support comprend : ^ la formation des surfaces mouillables du support et la formation des volumes de 10 matériau de soudure sur lesdites surfaces mouillables du support ; ^ la formation des surfaces mouillables déterminées pour le composant souple sur le composant épais et rigide ; ^ le report du composant épais sur le support de manière à former les colonnes d'hybridation ; 15 ^ le chauffage des volumes de matériau de soudure à une température supérieure ou égale à la température de fusion desdits volumes, suivi du refroidissement de ceux-ci ; et ^ la réalisation du composant souple par amincissement du composant épais et rigide. En d'autres termes, le composant souple n'est jamais manipulé seul mais toujours fixé à un 20 support. L'élément peut donc être manipulé de manière aisée sans risquer de l'endommager. Il n'est ainsi pas nécessaire de prévoir des dispositifs spéciaux de manipulation usuellement très onéreux. Dans un second mode de réalisation de l'invention, l'agencement du composant souple sur 25 le support comprend : ^ la formation des surfaces mouillables du support et la formation des volumes de matériau de soudure sur lesdites surfaces mouillables du support ; ^ la formation des surfaces mouillables du composant souple; et ^ le report du composant souple sur le support de manière à former les colonnes 30 d'hybridation. En d'autres termes, ce mode de réalisation correspond à la technique d'hybridation « flipchip » dans sa forme classique. 35 Selon un mode de réalisation de l'invention, les plots ou surfaces mouillables formés sur le support et les volumes de matériau de soudure formés sur lesdits plots forment des éléments de colonne ayant sensiblement la même hauteur de manière à former un plan d'hybridation. Ceci permet notamment d'utiliser un composant dont on souhaite modeler la surface initialement plane et ainsi de pouvoir utiliser les techniques usuelles en microélectronique (amincissement, traitement de surface, etc...). Selon une variante de l'invention, les volumes de matériau de soudure sont déposés au moins partiellement sur les surfaces mouillables formées sur le support sous la forme de galettes. Notamment, lorsqu'un plan d'hybridation est recherché, les galettes permettent de former directement par dépôt et sans fusion du matériau de soudure, des éléments de colonnes présentant sensiblement la même hauteur, et cela même si les volumes de matériau sont différents ou que les surfaces mouillables du support sont réalisées sous la forme de plots de hauteurs et/ou d'aires différentes. Selon une variante de l'invention, les volumes de matériau de soudure sont déposés sur les surfaces mouillables formées sur le support, chauffés à une température supérieure ou égale à leur température de fusion de manière à former des billes de soudure sur les surfaces mouillables, puis refroidis. Plus particulièrement, les surfaces mouillables du support ont sensiblement une même aire et sont formées sur des éléments sensiblement de même hauteur, et en ce que les volumes de matériau de soudure sont sensiblement identiques.. Préférentiellement, le matériau de soudure est de l'indium. L'invention concerne également un détecteur matriciel et un miroir non plans réalisés à l'aide du procédé suscité. BREVE DESCRIPTION DES FIGURES 30 L'invention sera mieux comprise à la lecture de la description qui suit, donnée uniquement à titre d'exemple, et réalisée en relation avec les dessins annexés, dans lesquels des références identiques désignent des éléments identiques ou fonctionnellement analogues, et dans lesquels : 35 ^ les figures 1 à 8 sont des vues en coupe d'un élément lors de différentes étapes du procédé selon un premier mode de réalisation de l'invention ; ^ la figure 9 est une vue en couple plus en détail d'une colonne d'hybridation illustrant le principe physique fondateur de l'invention ;25 ^ la figure 10 est un tracé illustrant la hauteur d'une colonne d'hybridation en fonction du diamètre d'une zone mouillable ; ^ les figures 1lA et 1lB sont respectivement une vue de dessous d'un composant à conformer montrant un premier exemple de zones mouillables réalisées et la forme dudit composant une fois la hauteur de colonnes d'hybridation réglée ; ^ les figures 12A et 12B sont respectivement une vue de dessous d'un composant à conformer illustrant un second exemple de zones mouillables réalisées et la forme dudit composant une fois la hauteur des colonnes d'hybridation réglée ; et ^ les figures 13 à 15 sont des vues en coupe d'un élément lors de différentes étapes d'un procédé selon un second mode de réalisation de l'invention. DESCRIPTION DETAILLEE DE L'INVENTION Il va à présent être décrit un procédé selon un premier mode de réalisation selon l'invention. Ce procédé débute (figure 1) par la formation d'un support plan rigide 10 comportant une matrice de plots cylindriques identiques 12 et régulièrement espacés selon un pas p. Les plots 12 sont formés en un matériau mouillable pour un matériau de soudure 20 ultérieurement déposé, alors que la surface 14 du support 10 sur laquelle ils sont formés est non mouillable pour ledit matériau de soudure. Le procédé se poursuit (figure 2) par le dépôt de galettes de matériau de soudure 16, cylindriques et identiques, sur les plots 12. 25 L'ensemble est alors porté à une température supérieure ou égale à la température de fusion du matériau des galettes 16 de manière à fondre celle-ci. Du fait de la non mouillabilité du matériau de soudure avec la surface 14 et de la mouillabilité du matériau de soudure avec les plots 12, le matériau de soudure mouille la surface des plots 12 en prenant la forme de 30 sphères tronquées 18, usuellement désignées sous l'expression de « billes de soudure » (figure 3). Le chauffage est ensuite stoppé et les billes de soudures 18 se solidifient en se soudant aux plots 12. Les plots 12 étant identiques et le volume V de matériau de soudure étant identique pour les 35 billes de soudure 18, le sommet de ces dernières sont disposés sur un même plan 20, dit «plan d'hybridation ». Ensuite, ou parallèlement aux étapes susmentionnées, un composant plan 22, épais et rigide, est muni, sur une surface 24 non mouillable par le matériau des billes de soudure 18, de plots cylindriques 26 en matériau mouillable par le matériau de soudure. Les plots 26 présentent une hauteur h identique et sont formés selon le même schéma de répartition que les plots 12 du support 10. Les plots 26 sont par conséquent régulièrement espacés selon le pas p dans l'exemple illustré. L'aire de chaque plot 26 est quant à elle choisie en fonction d'une hauteur souhaitée, comme cela sera expliqué plus en détail par la suite. Le composant 22 est ensuite retourné et posé sur les billes de soudure 18 avec les plots 26 positionnés sur ces dernières (figure 5). Des colonnes d'hybridation 28 sont ainsi obtenues comprenant chacune une bille de soudure 18 prise en sandwich entre un plot 12 du support 10 et un plot 26 du composant 22. Dans l'exemple illustré, du fait du choix particulier des hauteurs des plots 12, 26 et du volume de matériau identique V, les colonnes d'hybridation 28 sont de hauteur H identique. L'ensemble est alors porté à une température supérieure à la température de fusion du matériau des billes de soudure 18 de manière à faire fondre celles-ci, aucune pression n'étant par ailleurs exercée sur le composant 22. Le matériau de soudure en phase liquide mouille alors les plots 26 du composant 22. Le support 10 et le composant 22 étant rigides, les billes de soudure 18 vont soit s'étirer, soit se compresser en fonction de l'aire des plots 12 et 26. La figure 9 illustre ce phénomène, ainsi que le principe fondant la présente invention. On 25 considère ici une unique bille de soudure liquide 40 prise en sandwich entre deux plots cylindriques 42, 44 en matériau mouillable par le matériau de la bille 40 et formés respectivement sur des composants 46, 48 dont la surface est non mouillable par le matériau de la bille 40. 30 Si la hauteur H entre les composants 46 et 48 est libre de varier en fonction des propriétés de la bille 40 (par exemple, le composant 48 est fixe et le composant 46 est posé sur la bille 40 sans aucune autre contrainte extérieure), lorsque le matériau de la bille 40 est en phase liquide, celle-ci prend alors une forme d'équilibre unique dépendant de la nature du matériau la constituant, de sa limite de compression (qui détermine la hauteur minimale de la bille 40 35 à la limite de sa rupture lorsqu'elle est écrasée), de sa limite de tension (qui détermine la hauteur maximum de la bille 40 à la limite de sa rupture lorsqu'elle est étirée) et de paramètres extérieurs tels que la pression exercée par les surfaces avec lesquelles elle est en20 contact (dans l'exemple illustré, la pression surfacique exercée par le plot 42 du fait de poids du plots 42 et du poids du composant 46). On notera également qu'il importe peu que les plots 42, 44 soient initialement positionnés l'un en face de l'autre avec précision. En effet, lors de la fusion de la bille 40, l'accrochage du matériau de celle-ci avec les surfaces mouillables des plots 42, 44 provoque naturellement le déplacement relatif des composants 46, 48 pour parvenir à un état d'équilibre dans lequel les plots 42, 44, et donc les composants 46, 48, sont alignés. De manière pratique, cela signifie qu'il est possible de positionner grossièrement les plots 26 sur les billes 18 lors de l'étape décrite à la figure 5, la fusion ultérieure des billes 18 provoquant un auto-alignement du composant 22 sur le support 10. En pratique toujours, si la pression due au poids du plot 42 et du composant 46 est négligeable (comme cela est le cas des circuits microélectroniques qui reposent sur une multitude de colonnes d'hybridation), la forme d'équilibre de la bille 40 s'approxime par une sphère tronquée par les surfaces 50, 52. Cette sphère tronquée présente une hauteur d'équilibre h aisément calculable par de simples règles de calcul géométrique en fonction du volume de matériau de la bille 40 et de l'aire SI, S des surfaces 50, 52 des plots 42, 44. Notamment, on notera que plus la somme des aires SI, S est importante, plus la hauteur d'équilibre h est réduite. Si par contre la hauteur H entre les composants 46 et 48 est contrainte d'une quelconque manière, la bille 40 s'étire si cette hauteur H est supérieure à la hauteur d'équilibre h ou se comprime si cette hauteur H est inférieure à la hauteur d'équilibre 11E. En se référant de nouveau à la figure 6, on comprend alors que les billes 18 en contact avec des plots 12, 26 de grande surface mouillable vont tirer le composant 22 vers le support 10. Ce rapprochement est cependant bloqué par les billes 18 en contact avec des plots 12, 26 de petite surface mouillable car ces billes atteignent leur limite de compression. Le composant 22 étant rigide, et donc non déformable, il impose ainsi aux billes 18 sous forme liquide un forme étirée ou compressée en fonction de la surface des plots 12, 26 qui déterminent les hauteurs d'équilibre des billes 18. Un état d'équilibre est alors obtenu pour l'ensemble.35 Le chauffage est stoppé de manière à rendre les billes 18 solides, le composant 22 étant ainsi soudé au support 10 via les colonnes d'hybridation 28. On comprendra que cet état est intermédiaire et que la forme des billes de soudure, étirées ou compressées, ainsi que la hauteur séparant le composant 22 du support 10 importent peu à ce stade du procédé, le tout étant d'obtenir un ensemble rigide capable de subir des techniques classiques du domaine, et notamment des techniques d'amincissement et/ou de traitement de surface. Une fois les billes de soudure 18 solidifiées, le procédé se poursuit (figure 7) par l'amincissement du composant 22 pour lui conférer un caractère souple, c'est-à-dire suffisamment déformable pour permettre aux billes 18 de prendre leur forme d'équilibre une fois à l'état liquide. Par exemple un rodage ou un polissage mécanique est utilisé. Un composant souple 23 est ainsi obtenu. Par exemple un composant en silicium aminci pour présenter une épaisseur inférieure à 50 micromètres peut voir sa hauteur varier de plus de 20% sans détérioration notable. Une fois le composant souple 23 formé par amincissement, l'ensemble est à nouveau chauffé à une température supérieure ou égale à la température de fusion du matériau des billes de soudure 18 (figure 8). Le composant 23 étant souple, il autorise alors les billes de soudure 18 à prendre leur forme d'équilibre. Le composant 23 est alors déformé conformément aux hauteurs des colonnes d'hybridation 28, elles mêmes déterminées par les hauteurs d'équilibre h des billes 18. Le chauffage est alors stoppé pour solidifier les billes de soudure 18 dans leur forme d'équilibre. Il est ainsi obtenu un composant 23 présentant une surface non plane modelée par les colonnes d'hybridation 28 de hauteurs différentes et solidarisé par soudure à un support rigide. Le tracé de la figure 10 illustre la hauteur d'équilibre des billes de soudure 18 pour des plots 12 du support 10 de diamètre égal à 45,17 micromètres (soit une aire SI de 1,602.103 µm2) et un volume de matériau des billes 18 égal à 86,023.103µm3. En abscisses, il est représenté le diamètre des plots 26 formés sur le composant 23 et en ordonnées la hauteur d'équilibre h correspondante des billes 18. Comme on peut le constater, il est possible d'obtenir par un choix approprié du diamètre des plots 26, et donc de l'aire de la surface mouillable définie par les plots 26, une variation de 60 % de la hauteur d'équilibre des billes 18, ce qui est suffisant pour modeler un composant 22 en silicium d'une épaisseur inférieure à 50 micromètres pouvant subir une variation de 20% de sa hauteur sans dégradation. La figure 1lA illustre une vue de dessous du composant 23 avec un premier exemple de plots 26. Les plots 26, et donc les surfaces mouillables par les billes 18, présentent ici une aire croissante en fonction de la distance à un plot central 50. Il est ainsi obtenu une surface convexe pour le composant souple 23 telle qu'illustrée à la figure 11B. Une telle surface convexe, et notamment sphérique, convient particulièrement aux détecteurs matriciels comme cela a été décrit précédemment. La figure 12A illustre une vue de dessous du composant 23 avec un second exemple de plots 26 dont l'aire diminue selon un axe X. Il est ainsi obtenu une surface avec des portions inclinées pour le composant souple 23, telle qu'illustrée à la figure 12B. Si l'aire des plots 26 diminue de manière constante selon l'axe X, une surface plane inclinée par rapport au support 10 est alors obtenue. Une surface inclinée convient par exemple à des micromiroirs De tels micromiroirs sont notamment intéressants pour la réflexion de faisceaux laser selon un angle contrôlé. Le matériau des billes de soudure 18 est préférentiellement choisi parmi métaux et alliages à bas point de fusion pour ne pas endommager le support 10 et le composant 23 lors des chauffages, notamment l'étain, l'indium et le plomb et les alliages à base de ceux-ci. L'indium est préférentiellement utilisé par sa température basse de fusion de 156,6°C. Les plots 12, 26, ou une couche superficielle de ceux-ci, sont alors constitués d'or et les surfaces non mouillable entourant les plots 12, 26 sont constitués d'un isolant tel que la silice ou un polyimide. Par exemple, le support est constitué d'un tel matériau ou comprend une couche superficielle constituée d'un tel matériau. Il a été décrit un procédé dans lequel le composant 22 épais et rigide est hybridé sur le support 10 au moyen des colonnes d'hybridation, ce qui permet notamment de ne pas avoir à manipuler de composant souple seul et donc de prévoir des dispositifs de manipulation spécifique. En variante, le composant souple 23 est directement hybridé sur le support 10. Dans un tel cas, une seule étape de chauffage suffit à modeler la surface du composant. L'avantage de ce mode de réalisation est de pouvoir augmenter la déformation maximum accessible avec des billes d'indium en choisissant, en cas de besoin, des surfaces mouillables différentes pour le support et des volumes de matériau différents. On dispose ainsi de trois degrés de liberté pour régler la hauteur d'équilibre des billes de soudure. Il a été également décrit un procédé dans lequel les plots 12 du support 10 ont une surface de mouillabilité identique, le réglage de la hauteur des colonnes d'hybridation 18 se faisant par l'aire des surfaces des plots 26 du composant 23. Ceci permet notamment, lorsque le volume des billes de soudure 18 est identique, d'obtenir un plan d'hybridation, ce qui facilite le procédé dans la mesure où les dispositifs classiques utilisés fonctionnent avec des plans parallèles. Toutefois, cela limite la variabilité de la hauteur des billes de soudure 18 et donc des colonnes d'hybridation 28. En variante, les plots 12 du support 10 présentent également des surfaces de mouillabilité différentes. La gamme de hauteurs possibles pour les billes de soudure 18 est ainsi étendue. De même, le volume de matériau pour les billes de soudure 18 peut être différent d'une bille à l'autre afin d'augmenter ladite gamme. De même les hauteurs des plots 12 du support 10 et/ou les hauteurs des plots 26 du composant 23 peuvent être choisies différentes pour étendre la gamme de hauteurs possibles pour les colonnes d'hybridation 28. De même, les surfaces de mouillabilité peuvent être réalisées directement dans les surfaces du support 10 et du composant 23, par exemple par gravure. On notera que la forme des surfaces mouillables, et donc des plots dans les modes de réalisation décrits, peut être quelconque et choisie en fonction de l'application visée. On notera à cet égard, que la sphère tronqué reste valable comme première approximation de calcul pour la hauteur d'équilibre, quelque soit la forme des surface mouillable On notera également que les colonnes d'hybridation peuvent également avoir la fonction classique d'interconnexions électriques entre le composant 22, par exemple un circuit de détection comportant une matrice d'éléments unitaires de détection, et le support 10, par exemple un circuit de lecture de la matrice des éléments unitaires de détection. Il a été décrit des modes de réalisation dans lequel le report du composant épais et rigide 22 ou du composant souple 23 est réalisé une fois les billes de soudure 18 mise en forme une première fois, tel que cela est décrit en relation avec la figure 3. Dans un second mode de réalisation, dont une variante est illustrée aux figures 13 à 15, le report du composant épais et rigide 22 est réalisé directement sur les galettes de matériau de fusion déposées sur les surfaces de mouillabilité du support 10 non mouillable. Ceci permet notamment d'utiliser, au besoin, aisément des volumes différents pour les billes de soudure tout en réalisant un plan d'hybridation. En se référant à la figure 13, des galettes de matériau de soudure 50 sont déposées sur les plots 12 du support 10 de manière à obtenir un plan d'hybridation 52. En fonction du volume de matériau de soudure d'une galette 50 déposée sur un plot 12, la galette 50 peut entièrement couvrir le plot 12, voire même le noyer. Le composant épais et rigide 22 est alors posé sur les galettes 50 sans étape préalable de mise en forme des galettes 50 par chauffage. L'ensemble est alors chauffé pour faire fondre le matériau de soudure des galettes, refroidi pour solidifier celles-ci, de sorte que le composant 22 est soudé au composant 10. Le composant 22 est aminci pour le rendre souple (figure 14). Enfin, l'ensemble est chauffé pour faire fondre les différents volumes de matériau soudure qui prennent alors leur forme d'équilibre en modelant ainsi le composant souple 23 assoupli (figure 15), puis l'ensemble est refroidi. Grâce à l'invention, il est ainsi obtenu les avantages suivants : ^ le modelage d'une surface réalisée directement par rapport à un support rigide plan ; ^ la réalisation de surfaces complexes à l'aide d'un procédé faisant appel à des techniques classiques, tel que le dépôt de matériau et la fusion de matériau ; une intégration aisée dans les procédés classiques de fabrication de composants microélectroniques réalisés par hybridation « flip-chip » ; ^ une répétabilité accrue d'une surface particulière, quelle que soit cette forme, du fait de la propension naturelle d'une bille de soudure à présenter le même volume d'équilibre à environnement constant ; une compensation de l'effet bilame du composant une fois refroidi. Notamment, lorsqu'un composant hétérogène (assemblage de deux composants plans) est mis a une température différente de sa température d'assemblage ; il existe une différence entre deux coefficient de dilatation qui a pour effet de courber le composant. En connaissant la courbure de ce composant à basse température, on peut la minimiser celle-ci en modelant un composant avec sa courbure contraire REVENDICATIONS1. Procédé de réalisation d'un élément non plan, caractérisé en ce qu'il comprend : ^ l'agencement d'un composant souple (23) sur un support (10) au moyen de colonnes d'hybridation (28), chaque colonne (28) présentant une première hauteur et comprenant un volume de matériau de soudure (18 ; 50) formé entre deux surfaces mouillables (12, 26) par ledit matériau de soudure rapportées respectivement sur le composant souple (23) et sur le support (10), lesdites surfaces mouillables étant entourées de zones non mouillables (14, 24) par le matériau de soudure, les surfaces mouillables (12, 26) et le volume de matériau de soudure (18 ;50) étant déterminés en fonction d'une seconde hauteur souhaitée pour le composant souple (23) par rapport au support (10) à l'endroit où est formée la colonne, de manière à ce que la colonne (28) varie de la première hauteur à la seconde hauteur lorsque le volume de matériau (18 ; 50) est porté à une température supérieure ou égale à sa température de fusion ; et ^ le chauffage des volumes de matériau de soudure (18 ; 50) des colonnes (28) à une température supérieure ou égale à la température de fusion dudit matériau de manière à faire fondre celui-ci. 2. Procédé de réalisation d'un élément non plan selon la revendication 1, caractérisé en ce qu'il comprend la formation d'un composant épais et rigide (22) destiné à devenir le composant souple (23) par amincissement, et en ce que l'agencement du composant souple (23) sur le support (10) comprend : ^ la formation des surfaces mouillables (12) du support (10) et la formation des volumes de matériau de soudure (18) sur lesdites surfaces mouillables (12) du support (10) ; ^ la formation des surfaces mouillables (26) déterminées pour le composant souple (23) sur le composant épais (22) ; ^ le report du composant épais et rigide (22) sur le support (10) avec mise en contact des surfaces mouillables (26) et des volumes de matériau de soudure (18) de manière à former les colonnes d'hybridation (28) ; ^ le chauffage des volumes de matériau de soudure à une température supérieure ou égale à la température de fusion desdits volumes, suivi du refroidissement de ceux-ci ; et ^ la réalisation du composant souple (23) par amincissement du composant épais et rigide (22). 3. Procédé de réalisation d'un élément non plan selon la revendication 1, caractérisé en ce que l'agencement du composant souple (23) sur le support (10) comprend : ^ la formation des surfaces mouillables (12) du support (10) et la formation des volumes de matériau de soudure (18 ; 50) sur lesdites surfaces mouillables (12) du support (10) ; ^ la formation des surfaces mouillables (26) du composant souple (23) ; et ^ le report du composant souple (23) sur le support (10) avec mise en contact des surfaces mouillables (12) et des volumes de matériau de soudure (18 ; 50) de manière à former les colonnes d'hybridation. 4. Procédé de réalisation d'un élément non plan selon la revendication 2 ou 3, caractérisé en ce les surfaces mouillables (12) formées sur le support (10) et les volumes de matériau de soudure (18 : 50) formés sur lesdites surfaces mouillables (12) forment des éléments de colonne ayant sensiblement la même hauteur de manière à former un plan d'hybridation (20). 5. Procédé de réalisation d'un élément non plan selon l'une des revendications 2, 3 ou 4, caractérisé en ce que les volumes de matériau de soudure (18 ; 50) sont déposés au moins partiellement sur les surfaces mouillables (12) formées sur le support (10) sous la forme de galettes (16 ; 50). 6. Procédé de réalisation d'un élément non plan selon la revendication 2, 3, 4 ou 5, caractérisé en ce que les volumes de matériau de soudure sont déposés sur les surfaces mouillables (12) formées sur le support (10), chauffés à une température supérieure ou égale à leur température de fusion de manière à former des billes de soudure (18) sur les surfaces mouillables (12), puis refroidis. 7. Procédé selon les revendications 4 et 6, caractérisé en ce que les surfaces mouillables (12) du support (10) ont sensiblement une même aire et sont formées sur des éléments sensiblement de même hauteur, et en ce que les volumes (18) de matériau de soudure sont sensiblement identiques. 8. Procédé sous la forme de billes de soudure selon l'une quelconque des revendications précédentes, caractérisé en ce que le matériau de soudure est de l'indium. 9. Détecteur matriciel non plan réalisé selon un procédé selon l'une quelconque des revendications précédentes.35 10. Miroir non plan réalisé selon un procédé selon l'une quelconque des revendications 1 à 8.